(57)【要約】【課題】短時間で手軽に、あらゆる歯科用物品を研削・研磨でき、且つ、価格的にも問題のない歯科用研削・研磨物品を提供すること。【解決手段】チッ化ケイ素を含有する弾性体からなることを特徴とする歯科用研削・研磨物品、望ましくは、上記弾性体が、更に天然ロウ成分を含有する歯科用研削・研磨物品により達成される。そして、上記チッ化ケイ素は粉末状のものを用いることが好ましい。この粉末形状としては、鋭角を有しない表面が滑らかで曲面から形成されたものが好ましい。また、弾性体としては、天然ゴム、合成ゴム、合成樹脂などが挙げられる。【選択図】        なし【特許請求の範囲】
【請求項１】
チッ化ケイ素を含有する弾性体からなることを特徴とする歯科用研削・研磨物品。
【請求項２】
上記弾性体が、さらに天然ロウ成分を含有する請求項１に記載の歯科用研削・研磨物品。
【発明の詳細な説明】
【０００１】
【発明の属する技術分野】
本発明は、歯科用の研削・研磨物品に係り、更に詳しくは、研磨粒子としてチッ化ケイ素粉末を用いる歯科用研削・研磨物品に関する。
【０００２】
【従来の技術】
各種セラミックからなる研磨粒子を含有する固体又は発泡高分子マトリックスからなる歯科用研削・研磨物品は各種知られている。これら研削・研磨物品の研磨粒子としては、石英、軽石、アルミナ等の無機微粉末が用いられているが、これらの無機微粉末は硬度が不足で、硬度の高い歯科用物品の研削・研磨には、多量の時間と労力を要する。一方、最高の硬度を有するダイヤモンド微粉末を研磨粒子として用いれば、比較的短時間で研削・研磨が可能であるが、ダイヤモンド微粉末は非常に高価であり、ダイヤモンド微粉末含有研削・研磨物品を一般歯科分野で簡便に使用することには困難がある。
【０００３】
例えば、ダイヤモンド砥粒、ＣＢＮ砥粒等の超硬砥粒と、天然ゴム、合成ゴム等の未加硫ゴムを混練成形したものがある（特許文献１参照）。なお本発明者らが以前見出しているものとして、歯科治療に用いられる各種材料の、表面を研磨して艶を出すための艶出し材に、チッ化ケイ素を含有させているものがある（特許文献２参照）。
【０００４】
【特許文献１】
特開平６−２２９８３号公報
【特許文献２】
特開平１１−１５５８８２号公報
【０００５】
【発明が解決しようとする課題】
本発明の目的とするは、短時間で手軽に、あらゆる歯科用物品の研削・研磨が可能で、且つ、価格的にも問題のない歯科用研削・研磨物品を提供するにある。
【０００６】
【課題を解決するための手段】
上述の目的は、チッ化ケイ素を含有する弾性体からなることを特徴とする歯科用研削・研磨物品により達成される。そして上記弾性体が、更に天然ロウ成分を含有することが望ましい。
【０００７】
【発明の実施の形態】
以下、本発明の構成について詳細に説明する。
【０００８】
本発明の歯科用研削・研磨物品に用いるチッ化ケイ素は、組成式Ｓｉ3Ｎ4で示される無機化合物である。特にα型・β型の結晶質チッ化ケイ素は、ダイヤモンド（モース硬度１０）の次に硬いモース硬度９を有する。従ってチッ化ケイ素は、コンポジットレジンなどの歯科材料、切削工具、軸受けなどの機械部品等に用いられる。なおアルミナ、シリカ等の無機化合物の中には、チッ化ケイ素と同等のモース硬度（ロックウェル硬度、ビッカース硬度も同等である）を有するものがある。これらは歯科材料、切削工具、機械部品等にチッ化ケイ素と同様に用いられるが、破壊靭性はチッ化ケイ素が優れている。例えばＳＥＰＢ法（ＪＩＳＲ１６０７準拠）によれば、チッ化ケイ素の破壊靭性は約６ＭＰａ／ｍ1/2であるが、アルミナは３〜４ＭＰａ／ｍ1/2である。
【０００９】
本発明の歯科用研削・研磨物品においては、上記チッ化ケイ素は粉末状のものを用いることが好ましい。この粉末形状としては、鋭角を有しない表面が滑らかで曲面から形成されたものが好ましく、特に好適な形状としては、例えば球状粉末が挙げられる。このチッ化ケイ素粉末の平均粒径は０．１μｍ〜２０μｍが好ましく、０．５μｍ〜１０μｍが特に好ましい。チッ化ケイ素の平均粒径が大きくなると、研削面では有利であるため平均粒径０．１μｍ以上のチッ化ケイ素粉末を用いることが好ましく、より好ましくは平均粒径０．５μｍ以上である。一方、対象となる歯科物品の表面を傷つけずに研磨による光沢を効果的に付与するためには、平均粒径２０μｍ以下以下のチッ化ケイ素粉末を用いることが好ましく、より好ましくは平均粒径１０μｍ以下である。
【００１０】
なお本発明において平均粒径とは、いわゆるメジアン径（ｄ50）のことである。たとえばレーザー回折散乱法による粒度分布測定装置（たとえばMicrotrac Inc.製７９９７ＳＰＡ型など）を用いて、チッ化ケイ素粉末の体積基準の分布を測定し、累積分布で表したときに累積５０％となる粒径を求めることにより得られる。もちろん、ふるい法、自然沈降法、遠心沈降法、動的光散乱法、顕微鏡法、画像解析法などの他の手法によって測定した粒度分布に拠っても構わない。
【００１１】
本発明の歯科用研削・研磨物品に用いる弾性体としては、天然ゴム、合成ゴム、合成樹脂などが挙げられる。合成ゴムとしては、アクリロニトリル−ブタジエンゴムゴム、クロロプレンゴム、スチレン−ブタジエンゴム、ブタジエンゴム、イソプレンゴム等のジエン系ゴム；ウレタンゴム、シリコンゴム、ブチルゴム、エチレン−プロピレンゴム、エチレン−酢酸ビニルゴム、クロロスルホン化ポリエチレン、塩素化ポリエチレン、アクリルゴム、エピクロルヒドリンゴム、フッ素ゴム等の非ジエン系ゴム；が挙げられる。また合成樹脂としては、ポリエチレン、ポリ塩化ビニル、ポリスチレン、ポリプロピレン、メタクリル樹脂、ポリカーボネート、ポリアミド、ポリアセタール、フッ素樹脂等の熱可塑性樹脂；ポリビニルアセタール樹脂、尿素樹脂、フェノール樹脂、不飽和ポリエステル樹脂、ポリウレタン、アルキド樹脂、エポキシ樹脂、メラミン樹脂等の熱硬化性樹脂；が挙げられる。これら列挙したなかで、合成ゴムのアクリロニトリル−ブタジエンゴムゴム、クロロプレンゴム、スチレン−ブタジエンゴム、ウレタンゴムまたはシリコンゴム、あるいは合成樹脂のポリビニルアセタール樹脂、ポリエチレン、ポリプロピレン、ポリアミド、ポリウレタンまたはメラミン樹脂が好ましい。さらにシリコンゴムまたはクロロプレンゴムがより好ましい。
【００１２】
そして、弾性体の硬さは研削・研磨効果に影響するため、上記弾性体の硬さは、ゴム硬度５０〜９８であることが好ましい。歯科用物品を効果的に研削するには、ゴム硬度５０以上が好ましく、対象となる歯科用物品の表面を傷つけずに研磨による光沢を効果的に付与するためには、ゴム硬度９８以下が好ましい。なお、ここでいうゴム硬度とは、ＪＩＳ  Ｋ  ６２５３に準拠したデュロメータＡ型によるショア硬度である。
【００１３】
また上記弾性体は、緻密体でも多孔質体でも良いが、合成樹脂を用いる場合、適度な弾性を付与するために多孔質体が好ましい。そして、この多孔質体構造の弾性体が有する孔の大きさ（気孔径）および孔の割合（気孔率）が望ましい範囲にあれば、さらに好ましい。すなわち多孔質体としたときの弾性体が適度な弾性を有するには、その気孔径が、好ましくは０．１〜３００μｍ、より好ましくは１〜１００μｍであることが望ましい。また気孔率が、好ましくは５〜８０％、より好ましくは１０〜５０％であることが望ましい。
【００１４】
本発明の歯科用研削・研磨物品においては、上記弾性体に対するチッ化ケイ素の含有量は５〜９０重量％が好ましく、より好ましくは１０〜７０重量％である。すなわち歯科用物品を効果的に研削するには、チッ化ケイ素の含有量は５重量％以上が好ましく、より好ましくは１０重量％以上である。一方チッ化ケイ素の含有量を多くすると弾性体が脆弱になる傾向にあり、かつ対象となる歯科用物品の表面を傷つけずに研磨による光沢を効果的に付与するためには、含有量は９０重量％以下が好ましく、より好ましくは７０重量％以下である。
【００１５】
また上記弾性体には、天然ロウ成分を加えることが可能である。天然ロウ成分を加えると、研削・研磨した後の歯科用物品表面の微細な凹凸や傷を埋め滑らかにし、かつロウ成分の艶出し効果により歯科用物品の光沢も増加する。
【００１６】
上記天然ロウ成分としては、植物より抽出して得られるカルナウバロウと、カイガラムシからの抽出して得られるセラックが挙げられる。いずれも食品、化粧品及び薬品の光沢化剤として一般に使用されている。カルナウバロウとセラックは、それぞれ単独使用又は併用して、チッ化ケイ素とともに弾性体に加えることができる。いずれも弾性体に加えるときは、粉末を用いるのが好ましい。粉末の大きさは、弾性体へ粉末を均一に分散させるためにチッ化ケイ素と同等のものが好ましい。すなわち、平均粒径０．１μｍ〜２０μｍが好ましく、０．５μｍ〜１０μｍが特に好ましい。
【００１７】
上記弾性体に天然ロウ成分を加える場合、天然ロウ成分の含有量は、１〜３０重量％が好ましく、より好ましくは３〜２０重量％である。すなわち歯科用物品の表面の光沢を充分に得るためには、天然ロウ成分の含有量は１重量％以上が好ましく、より好ましくは３重量％以上である。一方、天然ロウ成分の含有量を多くすると弾性体が脆弱になる傾向にあるため、歯科用研削・研磨物品として好ましい弾性を考慮すると、含有量は３０重量％以下が好ましく、より好ましくは２０重量％以下である。
【００１８】
上記弾性体には、天然ロウ成分以外にも、所望により無機粉末、有機又は無機フッ化物源、香料、色素等の他の成分を含有させることが可能である。無機粉末としては、一般に研磨粒子として使用されている炭酸カルシウム、リン酸カルシウム、、アルミナ、シリカ等が挙げられ、着色物質除去効果を補助できる。また有機又は無機フッ化物源は歯科用途で広く用いられるものでよく、香料、色素等も食品、化粧品及び薬品など一般に広く用いられるものでよい。
【００１９】
本発明の歯科用研削・研磨物品の形状としては、歯科用樹脂、複合体、セラミックおよび歯科用金属を研削・研磨するのに使用する場合は、砲弾状、ディスク状及びカップ状の形状が挙げられるが、これら以外にも種々の形状のものがある。また、歯科予防用研磨ポイントとして歯の表面を平滑化し、光沢を付与することもできる。
【００２０】
本発明の歯科用研削・研磨物品の製造方法としては、例えば、合成ゴムを使用する場合は、未加硫ゴムにチッ化ケイ素粉末等を練り込み、所定の金型で加硫成形する方法、また、溶融した合成樹脂にチッ化ケイ素粉末等を混合して押出し成形する方法等が挙げられ、多孔質化する方法は、発泡等の通常の方法が適用できる。
【００２１】
【実施例】
以下、本発明を実施例を挙げて具体的に説明する。
【００２２】
＜実施例１＞
平均粒径１μｍ、走査型電子顕微鏡写真では角がなく滑らかな曲面で構成された形状のチッ化ケイ素粉末５０重量部をシリコンゴム５０重量部に練り込み、硬化させて直径５ｍｍ、長さ１２ｍｍの砲弾状の歯科用ポイントを作製した。この歯科用ポイントを用い、硬化させた歯冠用硬質レジン「アイサイト」（カネボウ（株）製）の表面を研削・研磨したところ、手軽に操作でき、短時間で艶出しの鏡面研磨まで得られ、作業効率が飛躍的に向上した。
【００２３】
＜実施例２＞
平均粒径５μｍ、走査型電子顕微鏡写真では角がなく滑らかな曲面で構成された形状のチッ化ケイ素粉末６０重量部をクロロプレンゴム４０重部に練り込み、所定の金型で加硫成形して、直径２５ｍｍ、厚さ２．５ｍｍの円盤状の研削・研磨ディスクを作製した。試作した硬質レジン補綴物を研削・研磨した。短時間で研削でき、更には平滑で光沢のある表面を得ることができ、非常に有用であった。
【００２４】
＜実施例３＞
実施例１のチッ化ケイ素粉末７０重量部及びカルナウバロウ微粉末５重量部をシリコンゴム２５重量部に練り込み、カップ状の歯科予防用研磨ポイントを作製した。このカップを用いて臨床的評価を行った。その結果、通常のペーストを使用する場合と同様の清掃効果が得られ、ペーストを使用しないためすすぎが少なくて良いと好評であった。
【００２５】
【発明の効果】
以上のように、本発明によれば、短時間で手軽に、あらゆる歯科用物品の研削・研磨が可能で、且つ、価格的にも問題のない歯科用研削・研磨物品を提供することができる。